(57)【要約】  無撚糸（または弱撚糸）多重ガーゼに準ずる肌触り感（柔らかさ）を維持しながら、摩擦強度に優れた多重ガーゼ織物を提供する。多重ガーゼ織物は、表面に相当する第１ガーゼ組織Ｇ１、裏面に相当する第２ガーゼ組織Ｇ２および中間層に相当する第３ガーゼ組織Ｇ３を含む複数のガーゼ組織から構成される。第１ガーゼ組織Ｇ１と第２ガーゼ組織Ｇ２とは、直接的及び／又は間接的に結ばれる。第１ガーゼ組織Ｇ１は、経糸１，２に、撚り係数が３．３以上の第１撚糸を用い、緯糸Ａ，Ｂに、撚り係数が３．０以下の第２撚糸を用いて形成される。第２ガーゼ組織Ｇ２は、緯糸Ｃ，Ｄに、撚り係数が３．３以上の第３撚糸を用い、経糸３，４に、撚り係数が３．０以下の第４撚糸を用いて形成される。第３ガーゼ組織Ｇ３は、経糸５，６に、撚り係数が３．３以上の第５撚糸を用い、緯糸Ｅ，Ｆに、撚り係数が３．３以上の第６撚糸を用いて形成される。
2018047243.tif 000002
【特許請求の範囲】
【請求項１】
表面に相当する第１ガーゼ組織、裏面に相当する第２ガーゼ組織および中間層に相当する第３ガーゼ組織を含む複数のガーゼ組織から構成される多重ガーゼ織物であって、
前記第１ガーゼ組織と前記第２ガーゼ組織とは、直接的及び／又は間接的に、結ばれてなり、
前記第１ガーゼ組織は、
経糸または緯糸の一方に、撚り係数が３．３以上の第１撚糸を用い、
経糸または緯糸の他方に、撚り係数が３．０以下の第２撚糸を用いて
形成され、
前記第２ガーゼ組織は、
経糸または緯糸の一方に、撚り係数が３．３以上の第３撚糸を用い、
経糸または緯糸の他方に、撚り係数が３．０以下の第４撚糸を用いて
形成され、
前記第３ガーゼ組織は、
経糸に、撚り係数が３．３以上の第５撚糸を用い、
緯糸に、撚り係数が３．３以上の第６撚糸を用いて
形成される
ことを特徴とする多重ガーゼ織物。
【請求項２】
前記第１ガーゼ組織にて、
前記第１撚糸は、２０番手〜６０番手であって、インチ当たり２５本以上６０本以下の密度であり、
前記第２撚糸は、２０番手〜６０番手であって、インチ当たり２５本以上６０本以下の密度であり、
前記第２ガーゼ組織にて、
前記第３撚糸は、２０番手〜６０番手であって、インチ当たり２５本以上６０本以下の密度であり、
前記第４撚糸は、２０番手〜６０番手であって、インチ当たり２５本以上６０本以下の密度である
ことを特徴とする請求項１記載の多重ガーゼ織物。
【請求項３】
前記第１ガーゼ組織にて、
前記第２撚糸は、前記第１撚糸より、太番手であり、
前記第２ガーゼ組織にて、
前記第４撚糸は、前記第３撚糸より、太番手である
ことを特徴とする請求項１記載の多重ガーゼ織物。
【請求項４】
前記第１ガーゼ組織にて、
前記第２撚糸はN（Nは２以上の整数）本の第１撚糸の一方側を通過したのち、１本の第１撚糸の他方側を通過するように配置され、
前記第２撚糸の露出頻度が多い側が表面に配置され、
前記第２ガーゼ組織にて、
前記第４撚糸はN（Nは２以上の整数）本の第３撚糸の一方側を通過したのち、１本の第３撚糸の他方側を通過するように配置され、
前記第４撚糸の露出頻度が多い側が裏面に配置される
ことを特徴とする請求項１記載の多重ガーゼ織物。
【請求項５】
表面に相当する第１ガーゼ組織、裏面に相当する第２ガーゼ組織および中間層に相当する第３ガーゼ組織を含む複数のガーゼ組織から構成される多重ガーゼ織物であって、
前記第１ガーゼ組織と前記第２ガーゼ組織とは、直接的及び／又は間接的に、結ばれてなり、
前記第１ガーゼ組織は、
経糸（または緯糸）に、撚り係数が３．３以上の第１撚糸を用い、
緯糸（または経糸）に、撚り係数が３．０以下の第２撚糸を用いて
形成され、
前記第２ガーゼ組織は、
緯糸（または経糸）に、撚り係数が３．３以上の第３撚糸を用い、
経糸（または緯糸）に、撚り係数が３．０以下の第４撚糸を用いて
形成され、
前記第３ガーゼ組織は、
経糸に、撚り係数が３．３以上の第５撚糸を用い、
緯糸に、撚り係数が３．３以上の第６撚糸を用いて
形成される
ことを特徴とする多重ガーゼ織物。
【請求項６】
表面に相当する第１ガーゼ組織および裏面に相当する第２ガーゼ組織から構成される二重ガーゼ織物であって、
前記第１ガーゼ組織と前記第２ガーゼ組織とは、結ばれてなり、
前記第１ガーゼ組織は、
経糸（または緯糸）に、撚り係数が３．３以上の第１撚糸を用い、
緯糸（または経糸）に、撚り係数が３．０以下の第２撚糸を用いて
形成され、
前記第２ガーゼ組織は、
緯糸（または経糸）に、撚り係数が３．３以上の第３撚糸を用い、
経糸（または緯糸）に、撚り係数が３．０以下の第４撚糸を用いて
形成される
ことを特徴とする二重ガーゼ織物。
【請求項７】
表面に相当する第１ガーゼ組織、裏面に相当する第２ガーゼ組織および中間層に相当する第３ガーゼ組織を含む複数のガーゼ組織から構成される多重ガーゼ織物であって、
前記第１ガーゼ組織と前記第２ガーゼ組織とは、直接的及び／又は間接的に、結ばれてなり、
前記第１ガーゼ組織は、
経糸（または緯糸）に、撚り係数が３．３以上の第１撚糸を用い、
緯糸（または経糸）に、撚り係数が３．０以下の第２撚糸を用いて
形成され、
前記第２ガーゼ組織は、
経糸（または緯糸）に、撚り係数が３．３以上の第３撚糸を用い、
緯糸（または経糸）に、撚り係数が３．０以下の第４撚糸を用いて
形成され、
前記第３ガーゼ組織は、
経糸に、撚り係数が３．３以上の第５撚糸を用い、
緯糸に、撚り係数が３．３以上の第６撚糸を用いて
形成される
ことを特徴とする多重ガーゼ織物。
【請求項８】
請求項１〜請求項７いずれかの多重ガーゼ織物により縫製されてなる
ことを特徴とする衣類。
【請求項９】
請求項１〜請求項７いずれかの多重ガーゼ織物により縫製されてなる
ことを特徴とする寝具類。
【発明の詳細な説明】
【技術分野】
【０００１】
本発明は多重ガーゼ織物に関する。
【背景技術】
【０００２】
ガーゼ織物は、比較的細い糸により粗く織られた平織物である。【０００３】
一般に、密実（中空でない）な綿撚糸を用いる。綿ガーゼ織物には、１重織物、２重織物、３重織物などがある。１重ガーゼ織物は、例えば医療用途や布巾に用いられている。２重ガーゼ織物は、例えば被服やハンカチ等に用いられている。綿糸（主に４０英式番手の単糸）が用いられている。３重ガーゼ織物は、例えばタオルや寝装品に用いられている。綿糸が用いられている。１重の組織において、インチ当たりのタテヨコの糸本数の合計が５０本〜１２０本の密度であることが一般的である。５０本未満の密度だとガーゼを構成しない。１２０本超の高密度のものは、一般にガーゼと呼ばない。【０００４】
図１４は、一般的な２重ガーゼ織物の断面図である。２重ガーゼ織物は、表面ガーゼ組織と裏面ガーゼ組織とを備える。ガーゼ組織は経糸（縦糸）と緯糸（横糸）とから構成される。経糸供給に合わせて、緯糸を打ち込むことにより、平織構造のガーゼ組織が形成される。表面ガーゼ組織形成および裏面ガーゼ組織形成とともに、適宜、表面ガーゼ組織と裏面ガーゼ組織とを接結する。図示のように経糸により接結部を形成しても良いし、緯糸により接結部を形成しても良い。【０００５】
ガーゼは、粗い（糸と糸との間の隙間が大きい）織物である。ガーゼは粗い平織物の為、抜群の通気性と、抜群の軽量性を有する。【０００６】
一方で、ガーゼ織物は保温性に乏しい。多重ガーゼとしても厚みが薄く、保温性を期待できない。充分な保温性を確保しようと重ねる枚数を増やすと、軽量性が著しく損なわれる。【０００７】
ガーゼは、粗い織物であるため、弾力性や柔らかさが乏しい。【０００８】
ガーゼは、粗い織物である結果、例えば衣服として用いると肌が透けてしまう。なお、糸の太さを太くしたり、高密度にすると、防透性は向上するが、ガーゼの特徴である通気性や軽量性が著しく損なわれる。【０００９】
以上の理由から、従来のガーゼ織物の諸性能では、衣類や寝具類の生地に適用するには不十分であり改善の余地があると考えられた。【００１０】
ところで、パイルタオルでは、無撚糸パイルや弱撚糸パイルが用いられることもある。【００１１】
一般的に用いられる撚糸は、綿花の繊維を撚って形成される。これに対し、無撚糸は、撚糸を撚り戻し、撚りのない状態になるように形成される。【００１２】
無撚糸は、ふんわりとふくらみ、繊維間に空気をたくさん含んでいる。したがって、無撚糸パイルは、保温性や柔らかな肌触りを実現する。【００１３】
弱撚糸は、無撚糸同様に撚糸を撚り戻すが、撚りが残るように形成される。弱撚糸も無撚糸に近似する性質を有する。【００１４】
発明者は、無撚糸または弱撚糸をガーゼ織物に適用することを検討した。無撚糸または弱撚糸によるガーゼ組織は、通気性や軽量性を維持しながら、撚糸によるガーゼ組織に比べてボリューム感を有する。その結果、保温性、柔らかな肌触り、防透性が向上する。【００１５】
しかしながら、一般に、無撚糸や弱撚糸は撚糸に比べ強度が劣る。したがって、無撚糸のみで構成されたガーゼ組織は、強度が劣る。弱撚糸のみで構成されたガーゼ組織も同様である。多重ガーゼとしても著しい強度向上にならない。【００１６】
そこで、撚糸により構成されたガーゼ組織と無撚糸（または弱撚糸）により構成されたガーゼ組織とを接結する多重ガーゼ織物に適用することを検討した。【００１７】
撚糸により構成されたガーゼ組織が強度を維持するともに、無撚糸（または弱撚糸）により構成されたガーゼ組織は、保温性、柔らかな肌触り、防透性を有する。すなわち、組み合わせにより相互の長所を併せ持つ。【００１８】
発明者は、関連発明として、例えば特許文献１および特許文献２に係る多重ガーゼ織物を提案している。
【先行技術文献】
【特許文献】
【００１９】
【特許文献１】特許５４３５６０７号公報
【特許文献２】特許５５３４３８３号公報
【発明の概要】
【発明が解決しようとする課題】
【００２０】
特許文献１および特許文献２に係る多重ガーゼ織物（関連発明）は、表面（裏面）に無撚糸（または弱撚糸）が露出することから、特に、柔らかな肌触りの点で優れている。また、無撚糸（または弱撚糸）と撚糸との収縮差に起因して皺が発生する。皺の嵩高性の点でも、柔らかな肌触りが向上する。【００２１】
一方、表面（裏面）に無撚糸（または弱撚糸）が露出することから、一般的な多重ガーゼに比べて摩擦強度の点で劣る。なお、撚糸により構成されたガーゼ組織は生地強度維持に寄与するが、中間層に用いられるため摩擦強度向上に寄与しない。【００２２】
また、一般に、無撚糸（または弱撚糸）により構成されたガーゼ組織の製造は、撚糸により構成されたガーゼ組織に比べて、数工程多く経ている。その結果、関連発明に係る多重ガーゼ織物は、一般的な多重ガーゼに比べて、コストが増加する。【００２３】
従って、本発明が解決しようとする課題は、関連発明に係る多重ガーゼ織物に準ずる肌触り感（柔らかさ）を維持しながら、摩擦強度に優れたガーゼ織物を提供することである。
【課題を解決するための手段】
【００２４】
上記課題を解決する発明の一態様は、表面に相当する第１ガーゼ組織、裏面に相当する第２ガーゼ組織および中間層に相当する第３ガーゼ組織を含む複数のガーゼ組織から構成される多重ガーゼ織物である。前記第１ガーゼ組織と前記第２ガーゼ組織とは、直接的及び／又は間接的に、結ばれてなる。前記第１ガーゼ組織は、経糸または緯糸の一方に、撚り係数が３．３以上の第１撚糸を用い、経糸または緯糸の他方に、撚り係数が３．０以下の第２撚糸を用いて形成される。前記第２ガーゼ組織は、経糸または緯糸の一方に、撚り係数が３．３以上の第３撚糸を用い、経糸または緯糸の他方に、撚り係数が３．０以下の第４撚糸を用いて形成される。前記第３ガーゼ組織は、経糸に、撚り係数が３．３以上の第５撚糸を用い、緯糸に、撚り係数が３．３以上の第６撚糸を用いて形成される。【００２５】
上記発明の態様において、好ましくは、前記第１ガーゼ組織にて、前記第１撚糸は、２０番手〜６０番手であって、インチ当たり２５本以上６０本以下の密度であり、前記第２撚糸は、２０番手〜６０番手であって、インチ当たり２５本以上６０本以下の密度である。前記第２ガーゼ組織にて、前記第３撚糸は、２０番手〜６０番手であって、インチ当たり２５本以上６０本以下の密度であり、前記第４撚糸は、２０番手〜６０番手であって、インチ当たり２５本以上６０本以下の密度である。【００２６】
上記発明の態様において、好ましくは、前記第１ガーゼ組織にて、前記第２撚糸は、前記第１撚糸より、太番手である。前記第２ガーゼ組織にて、前記第４撚糸は、前記第３撚糸より、太番手である。【００２７】
上記発明の態様において、さらに好ましくは、前記第１ガーゼ組織にて、前記第２撚糸はN（Nは２以上の整数）本の第１撚糸の一方側を通過したのち、１本の第１撚糸の他方側を通過するように配置され、前記第２撚糸の露出頻度が多い側が表面に配置される。前記第２ガーゼ組織にて、前記第４撚糸はN（Nは２以上の整数）本の第３撚糸の一方側を通過したのち、１本の第３撚糸の他方側を通過するように配置され、前記第４撚糸の露出頻度が多い側が裏面に配置される。【００２８】
上記課題を解決する発明の一態様は、表面に相当する第１ガーゼ組織、裏面に相当する第２ガーゼ組織および中間層に相当する第３ガーゼ組織を含む複数のガーゼ組織から構成される多重ガーゼ織物である。前記第１ガーゼ組織と前記第２ガーゼ組織とは、直接的及び／又は間接的に、結ばれてなる。前記第１ガーゼ組織は、経糸（または緯糸）に、撚り係数が３．３以上の第１撚糸を用い、緯糸（または経糸）に、撚り係数が３．０以下の第２撚糸を用いて形成される。前記第２ガーゼ組織は、緯糸（または経糸）に、撚り係数が３．３以上の第３撚糸を用い、経糸（または緯糸）に、撚り係数が３．０以下の第４撚糸を用いて形成される。前記第３ガーゼ組織は、経糸に、撚り係数が３．３以上の第５撚糸を用い、緯糸に、撚り係数が３．３以上の第６撚糸を用いて形成される。【００２９】
上記課題を解決する発明の一態様は、表面に相当する第１ガーゼ組織および裏面に相当する第２ガーゼ組織から構成される二重ガーゼ織物である。前記第１ガーゼ組織と前記第２ガーゼ組織とは、直接的及び／又は間接的に、結ばれてなる。前記第１ガーゼ組織は、経糸（または緯糸）に、撚り係数が３．３以上の第１撚糸を用い、緯糸（または経糸）に、撚り係数が３．０以下の第２撚糸を用いて形成される。前記第２ガーゼ組織は、緯糸（または経糸）に、撚り係数が３．３以上の第３撚糸を用い、経糸（または緯糸）に、撚り係数が３．０以下の第４撚糸を用いて形成される。【００３０】
上記課題を解決する発明の一態様は、表面に相当する第１ガーゼ組織、裏面に相当する第２ガーゼ組織および中間層に相当する第３ガーゼ組織を含む複数のガーゼ組織から構成される多重ガーゼ織物である。前記第１ガーゼ組織と前記第２ガーゼ組織とは、直接的及び／又は間接的に、結ばれてなる。前記第１ガーゼ組織は、経糸（または緯糸）に、撚り係数が３．３以上の第１撚糸を用い、緯糸（または経糸）に、撚り係数が３．０以下の第２撚糸を用いて形成される。前記第２ガーゼ組織は、経糸（または緯糸）に、撚り係数が３．３以上の第３撚糸を用い、緯糸（または経糸）に、撚り係数が３．０以下の第４撚糸を用いて形成される。前記第３ガーゼ組織は、経糸に、撚り係数が３．３以上の第５撚糸を用い、緯糸に、撚り係数が３．３以上の第６撚糸を用いて形成される。【００３１】
上記課題を解決する発明の一態様は、前記多重ガーゼ織物により縫製されてなる衣類である。【００３２】
上記課題を解決する発明の一態様は、前記多重ガーゼ織物により縫製されてなる寝具類である。
【発明の効果】
【００３３】
本発明の多重ガーゼ織物は、関連発明に係る多重ガーゼ織物に準ずる肌触り感（柔らかさ）を維持する。【００３４】
本発明の多重ガーゼ織物は、関連発明に係る多重ガーゼ織物に比べて、摩擦強度に優れている。【００３５】
本発明の多重ガーゼ織物は、関連発明に係る多重ガーゼ織物に比べて、製造コストが低い。【００３６】
その結果、衣類や寝具類の生地に好適である。
【図面の簡単な説明】
【００３７】
【図１】第１実施形態に係る多重ガーゼ織物の概念図
【図２】第１実施形態に係る多重ガーゼ織物の断面図
【図３】比較例１に係る平織構造
【図４】本実施形態に係る平織構造
【図５】肌触り感維持の原理を補足する図
【図６】摩擦強度向上の原理を補足する図
【図７】摩擦強度向上の原理を別の方法で説明する図
【図８】綾織構造の概略を示す図
【図９】朱子織構造の概略を示す図
【図１０】第２実施形態に係る多重ガーゼ織物の概念図
【図１１】第２実施形態に係る多重ガーゼ織物の断面図
【図１２】第３実施形態に係る多重ガーゼ織物の概念図
【図１３】第３実施形態に係る多重ガーゼ織物の断面図
【図１４】一般的な２重ガーゼ織物の断面図
【発明を実施するための形態】
【００３８】
＜第１実施形態＞
〜構成〜
図１は、本発明の第１実施形態に係る多重ガーゼ織物の概念図である。ただし、簡略化のため、接結構造については図示省略している。図２は、第１実施形態に係る多重ガーゼ織物の断面図である。本発明はＮ（Ｎは２以上の整数）重ガーゼ織物であるが、発明を理解しやすいように、３重ガーゼ織物について説明する。
【００３９】
ガーゼ織物は、表面層ガーゼＧ１と、裏面層ガーゼＧ２と、中間層ガーゼＧ３とを備える。
【００４０】
表面層ガーゼＧ１と裏面層ガーゼＧ２とは中間層ガーゼＧ３を通過して直接的に接結されていてもよいし、表面層ガーゼＧ１および裏面層ガーゼＧ２が中間層ガーゼＧ３を介して間接的に接結されていてもよい。
【００４１】
また、図示のように経糸により接結部を形成しても良いし、緯糸により接結部を形成しても良い。
【００４２】
表面層ガーゼＧ１は、経糸（縦糸）１，２と緯糸（横糸）Ａ，Ｂとから構成される。経糸１，２に緯糸Ａ，Ｂを供給して交差させる平織構造が形成される。
【００４３】
経糸１，２には、撚り係数が３．３以上の撚糸（第１撚糸）を用いる。緯糸Ａ，Ｂには、撚り係数が３．０以下の撚糸（第２撚糸）を用いる。
【００４４】
なお、撚り係数が３．３以上の撚糸は一般的に用いられる撚糸である。撚り係数が３．０以下の撚糸は弱撚糸と呼ばれる。さらに、撚り係数が１．０以下の撚糸は無撚糸に含まれる。
【００４５】
一般的な撚糸として撚り係数が３．５以上の撚糸を用い、弱撚糸として撚り係数が２．５以下の撚糸を用いると、後述する効果はより顕著になる。
【００４６】
撚り係数とは、糸の太さを考慮した撚りの強弱の指標である。数字の大きい方ほど強い撚りを示す。糸番手の平方根に撚り係数を掛けた値が、１インチ当たりの撚り数となる。
【００４７】
裏面層ガーゼＧ２は、経糸３，４と緯糸Ｃ，Ｄとから構成される。経糸３，４に緯糸Ｃ，Ｄを供給して交差させる平織構造が形成される。
【００４８】
緯糸Ｃ，Ｄには、撚り係数が３．３以上の撚糸（第３撚糸）を用いる。経糸３，４には、撚り係数が３．０以下の撚糸（第４撚糸）を用いる。
【００４９】
すなわち、表面層ガーゼＧ１と裏面層ガーゼＧ２とが積層された時、経糸１，２（第１撚糸）と緯糸Ｃ，Ｄ（第３撚糸）とが直交する関係にある。
【００５０】
また、第１撚糸と第３撚糸は同じ撚り係数（一般的な撚糸）でもよいし、一般的な撚糸となる範囲で異なっていてもよい。第２撚糸と第４撚糸は同じ撚り係数（弱撚糸または無撚糸）でもよいし、弱撚糸または無撚糸となる範囲で異なっていてもよい。
【００５１】
中間層ガーゼＧ３は、経糸５，６と緯糸Ｅ，Ｆとから構成される。経糸５，６に緯糸Ｅ，Ｆを供給して交差させる平織構造が形成される。
【００５２】
経糸５，６には、撚り係数が３．３以上の撚糸（第５撚糸）を用いる。緯糸Ｅ，Ｆには、撚り係数が３．３以上の撚糸（第６撚糸）を用いる。すなわち、中間層ガーゼＧ３は、従来より一般に用いられているガーゼ組織である。
【００５３】
また、第５撚糸と第６撚糸は同じ撚り係数（一般的な撚糸）でもよいし、一般的な撚糸となる範囲で異なっていてもよい。さらに、第５撚糸および第６撚糸は第１撚糸および第３撚糸と同じ撚り係数（一般的な撚糸）でもよいし、一般的な撚糸となる範囲で異なっていてもよい。
【００５４】
すなわち、表面層ガーゼＧ１は緯糸のみ弱撚糸（または無撚糸）を用い、裏面層ガーゼＧ２は経糸のみ弱撚糸（または無撚糸）を用いることを特徴とする。中間層ガーゼＧ３は、経糸および緯糸とも一般的な撚糸からなる。
【００５５】
また、第１撚糸〜第６撚糸は、中空糸であってもよいが、密実糸であることがより好ましい。
【００５６】
第１撚糸〜第６撚糸は、綿糸であることが好ましいが、レーヨン等植物由来の再生繊維を適用してもよい。
【００５７】
次に、表面層ガーゼＧ１および裏面層ガーゼＧ２の組織密度について説明する。
【００５８】
６０番手相当（５５〜６４番手）（単糸換算）の糸を使用する場合、経糸47本/inch、緯糸40本/inchを基本密度とする。
【００５９】
下限としては、経糸30本/inch、緯糸30本/inchとする。下限未満となると、弱撚糸（または無撚糸）が少なすぎて、充分な肌触り感が得られない。組織が粗くなりすぎて弱撚糸（または無撚糸）を拘束する間隔（詳細後述）が長くなる。その結果、大きな弛みが発生し、摩擦強度が大きく低下する。
【００６０】
上限としては、経糸60本/inch、緯糸本数60本/inchとする。上限超となると、隣り合った糸との隙間が狭く、弱撚糸（または無撚糸）の膨らみが拘束され、ふんわり感が得られない。さらに、組織が密になりすぎて弱撚糸（または無撚糸）を拘束する間隔が短くなる。その結果、糸の収縮差に起因する嵩高性が発生しにくい。これらにより、充分な肌触り感が得られない。
【００６１】
実用的には、経糸40〜50本/inch、緯糸40〜50本/inchであることが好ましい。
【００６２】
５０番手相当（４５〜５４番手）（単糸換算）の糸を使用する場合、経糸43本/inch、緯糸40本/inchを基本密度とする。
【００６３】
下限としては、経糸27本/inch、緯糸27本/inchとする。上限としては、経糸55本/inch、緯糸本数55本/inchとする。
【００６４】
実用的には、経糸35〜50本/inch、緯糸35〜50本/inchであることが好ましい。
【００６５】
４０番手相当（３５〜４４番手）（単糸換算）の糸を使用する場合、経糸40本/inch、緯糸40本/inchを基本密度とする。
【００６６】
下限としては、経糸25本/inch、緯糸25本/inchとする。上限としては、経糸50本/inch、緯糸本数50本/inchとする。
【００６７】
実用的には、経糸30〜45本/inch、緯糸30〜45本/inchであることが好ましい。
【００６８】
中間層ガーゼＧ３の組織密度について説明する。
【００６９】
６０番手相当（５５〜６４番手）（単糸換算）の糸を使用する場合、経糸本数：47本/inch、緯糸本数40本/inchを基本とする。
【００７０】
下限としては、経糸30本/inch、緯糸30本/inchとする。下限未満となると、組織が粗くなりすぎて生地強度が不足する。
【００７１】
上限としては、経糸60本/inch、緯糸本数60本/inchとする。上限超となると、隣り合った糸との隙間が狭く、生地が硬くなる。なお、中間層ガーゼＧ３の生地が硬くなっても直接的に表面的な肌触り感（柔らかさ）に影響を与えるものではないが、中間層ガーゼＧ３の生地が硬くなると間接的に全体的な感覚に悪影響を与える。
【００７２】
実用的には、経糸40〜50本/inch、緯糸40〜50本/inchであることが好ましい。
【００７３】
５０番手相当（４５〜５４番手）（単糸換算）の糸を使用する場合、経糸43本/inch、緯糸40本/inchを基本密度とする。
【００７４】
下限としては、経糸27本/inch、緯糸27本/inchとする。上限としては、経糸55本/inch、緯糸本数55本/inchとする。
【００７５】
実用的には、経糸35〜50本/inch、緯糸35〜50本/inchであることが好ましい。
【００７６】
４０番手相当（３５〜４４番手）（単糸換算）の糸を使用する場合、経糸40本/inch、緯糸40本/inchを基本密度とする。
【００７７】
下限としては、経糸25本/inch、緯糸25本/inchとする。上限としては、経糸50本/inch、緯糸本数50本/inchとする。
【００７８】
実用的には、経糸30〜45本/inch、緯糸30〜45本/inchであることが好ましい。
【００７９】
なお、第１撚糸〜第６撚糸は、同番手であってもよいが、異なっていてもよい。
【００８０】
また、図１および図２における例示では、第１撚糸〜第６撚糸は同番手である前提である。弱撚糸（無撚糸）は同番手の撚糸に比べて膨らみ太くなったように見える。したがって、第２撚糸および第４撚糸は太く図示されている。
【００８１】
〜肌触り感の検討〜
関連発明に係る三重ガーゼ織物（比較例１）の表面層ガーゼと比較することにより、本実施形態の係る三重ガーゼ織物の表面層ガーゼの肌触り感について検討する。なお、裏面層ガーゼにおいても同様である。
【００８２】
図３は比較例１に係る平織構造を示し、図４は本実施形態に係る平織構造を示す。平織構造の拡大写真に撚糸外縁を追記したものである。両者を比較することにより、肌触り感維持の原理を説明する。図中に密度を示す矢印を追記する。
【００８３】
比較例１では、経糸、緯糸ともに弱撚糸（または無撚糸）が用いられている。これに対し、本実施形態では、緯糸のみ弱撚糸（または無撚糸）を用いられている。
【００８４】
ところで、ガーゼ組織は、経糸に緯糸を供給することにより形成される。ガーゼ組織が形成された後、洗浄や染色等の水分を含ませる工程を経て、乾燥させると、ガーゼ組織は収縮する。そのとき、撚糸と弱撚糸（または無撚糸）では収縮率が異なる。すなわち、撚糸は収縮しやすいのに対し、弱撚糸（または無撚糸）は収縮しにくい。
【００８５】
従って、比較例１では、経糸、緯糸ともに収縮しにくいのに対し、本実施形態では、経糸は収縮しやすく緯糸は収縮しにくい。経糸が収縮する結果、緯糸の密度は若干設計より高密度となる。弱撚糸（または無撚糸）が高密度となることで、肌触り感を維持する。
【００８６】
また、表面層ガーゼと中間層ガーゼとの間でも収縮差がある。表面層ガーゼの緯糸（弱撚糸または無撚糸）は、中間層ガーゼの緯糸（一般撚糸）の収縮に追従できずに、緯糸による皺が発生する。なお、表面層ガーゼの経糸（一般撚糸）は、中間層ガーゼの経糸（一般撚糸）と同様に収縮するため、経糸による皺は発生しない。
【００８７】
図５は、肌触り感維持の原理を補足する図である。層間の収縮差に起因して、表面層ガーゼの緯糸（弱撚糸または無撚糸）は浮いた状態になる。一方で、収縮差がない表面層ガーゼの経糸（一般撚糸）は埋没する（沈む）。
【００８８】
このように、柔らかな肌触りを有する弱撚糸（または無撚糸）のみが露出する。硬い肌触りを有する一般撚糸は露出せず肌に接触しない。これにより、比較例１に準ずる肌触り感（柔らかさ）を維持できる。
【００８９】
なお、肌触り感は主観に拠るところが多く、客観的な評価が難しい。図３の画像解析に基づいて、弱撚糸（または無撚糸）の露出率を評価した。本実施形態は比較例１に準じて露出していることがわかる。これにより、本実施形態は比較例１に準ずる肌触り感（柔らかさ）を維持していることが裏付けられた。
【００９０】
〜摩擦抵抗の検討〜
関連発明に係る三重ガーゼ織物（比較例１）の表面層ガーゼと比較することにより、本実施形態の係る三重ガーゼ織物の表面層ガーゼの摩擦抵抗について検討する。なお、裏面層ガーゼにおいても同様である。
【００９１】
図３と図４とを比較することにより、摩擦強度向上の原理を説明する。図中に交差点での拘束および弱撚糸（または無撚糸）の変動を示す矢印を追記する。
【００９２】
比較例１では、経糸、緯糸ともに弱撚糸（または無撚糸）が用いられている。これに対し、本実施形態では、緯糸のみ弱撚糸（または無撚糸）が用いられている。
【００９３】
上記の通り、比較例１に比べて本実施形態では、弱撚糸（または無撚糸）である経糸が高密度となる。すなわち、比較例１に比べて本実施形態では、弱撚糸（または無撚糸）である緯糸が高密度になる。すなわち、隣り合った糸との隙間が狭くなり、緯糸直交方向の変動幅を抑制し、変動を拘束する。
【００９４】
図６は、摩擦強度向上の原理を補足する図である。比較例１では、緯糸も弱撚糸（または無撚糸）であるため、交差点での拘束が弱い。一方、本実施形態では上記の通り、経糸（一般撚糸）は露出している周囲の緯糸（弱撚糸または無撚糸）の中に沈み、交差点にて緯糸（弱撚糸または無撚糸）を拘束する。
【００９５】
本実施形態では、緯糸（弱撚糸または無撚糸）を拘束する作用により、変動を抑制し、比較例１に比べ摩擦強度が向上する。
【００９６】
図７は、摩擦強度向上の原理を別の方法で説明する図である。本実施形態では上記の通り、通常時（外力なし）では、経糸（一般撚糸）は露出している周囲の緯糸（弱撚糸または無撚糸）の中に沈み、露出しない。したがって、経糸（一般撚糸）は摩擦強度向上に寄与しないものとも思われていた。
【００９７】
しかしながら、摩擦抵抗が問題になるときは、衣類が肌や椅子・机などと接触し、外力が作用する場合である。外力が作用すると埋没していた経糸（一般撚糸）が表面に露出して、摩擦抵抗として作用する。
【００９８】
このように本実施形態では、拘束作用および外圧作用との相乗効果により、比較例１と比べて格段の摩擦強度が向上している。
【００９９】
参考に、本願実施形態および比較例１に加えて、従来より一般に用いられている三重ガーゼ織物（比較例２）の摩擦強度を比較したところ、本願実施形態は、単純に比較例１と比較例２との平均的な摩擦抵抗を有するのではなく、比較例２に準ずる摩擦強度を有していることを確認した。
【０１００】
〜効果〜
上記の通り、本実施形態は、比較例１に準ずる肌触り感を維持しながら、比較例１に比べて摩擦強度に優れている。
【０１０１】
本実施形態では、表面層ガーゼおよび裏面層ガーゼにおいて経糸または緯糸の一方のみに緯糸のみ弱撚糸（または無撚糸）が用いられていることにより、比較例１に比べて低コストで製造できる。
【０１０２】
本実施形態では、表面層ガーゼＧ１と裏面層ガーゼＧ２とが積層された時、経糸１，２（第１撚糸）と緯糸Ｃ，Ｄ（第３撚糸）とが直交する関係にある。一般撚糸同士が直交する位置関係は、従来より一般に用いられているガーゼ組織に相当する。つまり、中間層ガーゼＧ３に加えて、経糸１，２（第１撚糸）と緯糸Ｃ，Ｄ（第３撚糸）との組み合わせにより生地強度を確保する。その結果、本実施形態は、比較例１に比べて生地強度に優れている。
【０１０３】
〜変形例〜
本実施形態では、表面層ガーゼＧ１は緯糸のみ弱撚糸（または無撚糸）を用い、裏面層ガーゼＧ２は経糸のみ弱撚糸（または無撚糸）を用いることを特徴とする。
【０１０４】
これに対し、表面層ガーゼＧ１は経糸のみ弱撚糸（または無撚糸）を用い、裏面層ガーゼＧ２は緯糸のみ弱撚糸（または無撚糸）を用いる構成でもよい。
【０１０５】
本実施形態では、第１撚糸〜第６撚糸は同番手である前提である。これに対し、表面層ガーゼＧ１において、第２撚糸（弱撚糸または無撚糸）が第１撚糸（一般撚糸）より太番手であってもよい。また表面層ガーゼＧ２において、第４撚糸（弱撚糸または無撚糸）が第３撚糸（一般撚糸）より太番手であってもよい。
【０１０６】
弱撚糸（または無撚糸）をより太番手とすることで、肌触り感（柔らかさ）がより顕著になる。
【０１０７】
本実施形態では、表面層ガーゼおよび裏面層ガーゼにおいて、平織構造としている。これに対し、綾織構造または朱子織構造としてもよい。
【０１０８】
図８は、綾織構造の概略を示す図である。図示左側は綾織構造の構造図であり、図示右側は綾織構造の組織図である。
【０１０９】
綾織には、経糸が2本の緯糸を通過した後に、1本の緯糸の下を通過することを繰り返すのが三つ綾（図示）と、経糸が3本の緯糸を通過した後に、1本の緯糸の下を通過することを繰り返す四つ綾がある。交差点が規則的に浮き斜めに並ぶ。
【０１１０】
たとえば、表面層ガーゼＧ１において、第２撚糸は２本の第１撚糸の上側を通過したのち、１本の第１撚糸の下側を通過するように配置され、これが繰り返される。表面層ガーゼＧ１において、第２撚糸の露出頻度が多い側が表面に配置される。
【０１１１】
同様に、第４撚糸は２本の第３撚糸の下側を通過したのち、１本の第３撚糸の上側を通過するように配置され、これが繰り返される。裏面層ガーゼＧ２において、第４撚糸の露出頻度が多い側が表面に配置される。
【０１１２】
弱撚糸（または無撚糸）の露出頻度が増えることにより、肌触り感（柔らかさ）がより顕著になる。
【０１１３】
図９は、朱子織構造の概略を示す図である。図示左側は朱子織構造の構造図であり、図示右側は朱子織構造の組織図である。
【０１１４】
朱子織構造は、５本以上経糸と５本以上緯糸の組み合わせの繰り返しから構成される。経糸か緯糸のいずれかが多く浮いている。
【０１１５】
たとえば、表面層ガーゼＧ１において、第２撚糸は４本の第１撚糸の上側を通過したのち、１本の第１撚糸の下側を通過するように配置され、これが繰り返される。表面層ガーゼＧ１において、第２撚糸の露出頻度が多い側が表面に配置される。
【０１１６】
同様に、第４撚糸は４本の第３撚糸の下側を通過したのち、１本の第３撚糸の上側を通過するように配置され、これが繰り返される。裏面層ガーゼＧ２において、第４撚糸の露出頻度が多い側が表面に配置される。
【０１１７】
弱撚糸（または無撚糸）の露出頻度が増えることにより、肌触り感（柔らかさ）がより顕著になる。
【０１１８】
＜第２実施形態＞
第１実施形態に係る多重ガーゼ織物は３重であったが、２重ガーゼとすることもできる。
【０１１９】
図１０は、第２実施形態に係る多重ガーゼ織物の概念図である。ただし、簡略化のため、接結構造については図示省略している。図１１は、第２実施形態に係る多重ガーゼ織物の断面図である。
【０１２０】
第１実施形態では、表面層ガーゼＧ１と裏面層ガーゼＧ２とが積層された時、経糸１，２（第１撚糸）と緯糸Ｃ，Ｄ（第３撚糸）とが直交する関係にある。一般撚糸同士が直交する位置関係は、従来より一般に用いられているガーゼ組織に相当する。つまり、中間層ガーゼＧ３に準ずる生地強度を期待できる。
【０１２１】
したがって、第１実施形態ほどの生地強度を求められない場合は、中間層ガーゼＧ３を省略できる。つまり２重ガーゼとすることができる。
【０１２２】
＜第３実施形態＞
〜概要〜
第１実施形態では、表面層ガーゼＧ１と裏面層ガーゼＧ２とが積層された時、経糸１，２（第１撚糸）と緯糸Ｃ，Ｄ（第３撚糸）とが直交する関係にあるが、同一方向としてもよい。
【０１２３】
第１実施形態では、中間層ガーゼＧ３に加えて、経糸１，２（第１撚糸）と緯糸Ｃ，Ｄ（第３撚糸）との組み合わせにより生地強度を確保している。一方、第１実施形態ほどの生地強度を求められない場合は、中間層ガーゼＧ３のみで生地強度を確保してもよい。
【０１２４】
〜構成〜
【０１２５】
図１２は、第３実施形態に係る多重ガーゼ織物の概念図である。ただし、簡略化のため、接結構造については図示省略している。図１３は、第３実施形態に係る多重ガーゼ織物の断面図である。
【０１２６】
ガーゼ織物は、表面層ガーゼＧ１と、裏面層ガーゼＧ２と、中間層ガーゼＧ３とを備える。
【０１２７】
表面層ガーゼＧ１は、経糸（縦糸）１，２と緯糸（横糸）Ａ，Ｂとから構成される。経糸１，２に緯糸Ａ，Ｂを供給して交差させる平織構造が形成される。
【０１２８】
経糸１，２には、撚り係数が３．３以上の撚糸（第１撚糸）を用いる。緯糸Ａ，Ｂには、撚り係数が３．０以下の撚糸（第２撚糸）を用いる。
【０１２９】
裏面層ガーゼＧ２は、経糸３，４と緯糸Ｃ，Ｄとから構成される。経糸３，４に緯糸Ｃ，Ｄを供給して交差させる平織構造が形成される。
【０１３０】
経糸３，４には、撚り係数が３．３以上の撚糸（第３撚糸）を用いる。緯糸Ｃ，Ｄには、撚り係数が３．０以下の撚糸（第４撚糸）を用いる。
【０１３１】
すなわち、表面層ガーゼＧ１と裏面層ガーゼＧ２とが積層された時、経糸１，２（第１撚糸）と経糸３，４（第３撚糸）とが同一方向になる関係にある。
【０１３２】
中間層ガーゼＧ３は、経糸５，６と緯糸Ｅ，Ｆとから構成される。経糸５，６に緯糸Ｅ，Ｆを供給して交差させる平織構造が形成される。
【０１３３】
経糸５，６には、撚り係数が３．３以上の撚糸（第５撚糸）を用いる。緯糸Ｅ，Ｆには、撚り係数が３．３以上の撚糸（第６撚糸）を用いる。すなわち、中間層ガーゼＧ３は、従来より一般に用いられているガーゼ組織である。
【０１３４】
〜変形例〜
本実施形態では、表面層ガーゼＧ１は緯糸のみ弱撚糸（または無撚糸）を用い、裏面層ガーゼＧ２は緯糸のみ弱撚糸（または無撚糸）を用いることを特徴とする。
【０１３５】
これに対し、表面層ガーゼＧ１は経糸のみ弱撚糸（または無撚糸）を用い、裏面層ガーゼＧ２は経糸のみ弱撚糸（または無撚糸）を用いる構成でもよい。
【０１３６】
また、本実施形態に係る多重ガーゼ織物は３重であったが、２重ガーゼとすることもできる。特に、生地強度が要求されない箇所は、２重ガーゼでもよい。
【０１３７】
＜多重ガーゼ織物の適用例＞
本願発明の多重ガーゼ織物は、比較例１に係る多重ガーゼ織物の特徴、すなわち、通気性、軽量性、嵩高性、保温性、柔らかな肌触り、防透性を維持しながら、比較例１に比べて、優れた摩擦強度、生地強度を有する。また製造コストが低い。
【０１３８】
その結果、ガーゼタオルやハンカチはもちろん、被服（ガウン、パジャマ、シャツ、パンツ、マフラー、乳幼児用品等）や寝装具類（シーツ、ブランケット、枕カバーなど）の生地として好適である。
【符号の説明】
【０１３９】
Ｇ１  表面層ガーゼ
Ｇ２  裏面層ガーゼ
Ｇ３  中間層ガーゼ
１，２  表面層ガーゼ経糸
３，４  裏面層ガーゼ経糸
５，６  中間層ガーゼ経糸
Ａ，Ｂ  表面層ガーゼ緯糸
Ｃ，Ｄ  裏面層ガーゼ緯糸
Ｅ，Ｆ  中間層ガーゼ緯糸
【図１】
2018047243.tif 000003
【図２】
2018047243.tif 000004
【図３】
2018047243.tif 000005
【図４】
2018047243.tif 000006
【図５】
2018047243.tif 000007
【図６】
2018047243.tif 000008
【図７】
2018047243.tif 000009
【図８】
2018047243.tif 000010
【図９】
2018047243.tif 000011
【図１０】
2018047243.tif 000012
【図１１】
2018047243.tif 000013
【図１２】
2018047243.tif 000014
【図１３】
2018047243.tif 000015
【図１４】
2018047243.tif 000016
【国際調査報告】
2018047243.tif 000017
2018047243.tif 000018
2018047243.tif 000019